(57)【特許請求の範囲】
【請求項１】
（Ａ）ポリオール化合物、ポリイソシアネート化合物および水酸基含有（メタ）アクリレート化合物を反応させて得られるウレタン（メタ）アクリレート、
（Ｂ）一分子中に少なくとも一個のメルカプト基と少なくとも一個の−ＳｉＲａＲｂＲｃ（ここで、Ｒａ、ＲｂおよびＲｃは独立にアルキル基、アルコキシ基、アリール基、アリールオキシ基、ハロゲン原子または水素原子を表す）で表される基をもつ化合物、
（Ｃ）光重合開始剤
（Ｄ）一分子中にアミノ基を少なくとも一個有するエチレン性不飽和モノマー、並びに、
（Ｅ）前記（Ａ）成分および（Ｄ）成分以外の、一分子中に（メタ）アクリロイル基を少なくとも一個有する（メタ）アクリレート化合物、よりなる群から選ばれる少なくとも１種の化合物
を含有することを特徴とする、銅被覆された鋼線で形成されているテンションメンバのオーバーコート材用光硬化性樹脂組成物。
【請求項２】
（Ａ）ポリオール化合物、ポリイソシアネート化合物および水酸基含有（メタ）アクリレート化合物を反応させて得られるウレタン（メタ）アクリレートが３０〜８０重量部、
（Ｂ）一分子中に少なくとも一個のメルカプト基と少なくとも一個の−ＳｉＲａＲｂＲｃ（ここで、Ｒａ、ＲｂおよびＲｃは独立にアルキル基、アルコキシ基、アリール基、アリールオキシ基、ハロゲン原子または水素原子を表す）で表される基をもつ化合物が０.０５〜５重量部、
（Ｃ）光重合開始剤が０.１〜１０重量部、
（Ｄ）一分子中にアミノ基を少なくとも一個有するエチレン性不飽和モノマーが２〜２０重量部、並びに、
（Ｅ）前記（Ａ）成分および（Ｄ）成分以外の、一分子中に（メタ）アクリロイル基を少なくとも一個有する（メタ）アクリレート化合物、よりなる群から選ばれる少なくとも１種の化合物が１０〜６８重量部、
であることを特徴とする請求項１に記載の光硬化性樹脂組成物。
【請求項３】
請求項１または２に記載の光硬化性樹脂組成物の硬化物からなるオーバーコート層。
【請求項４】
ヤング率が１０から１００ｋｇ／ｍｍ２であることを特徴とする請求項３記載のオーバーコート層。
【請求項５】
ヤング率が１５から１００ｋｇ／ｍｍ２であり、銅に対するピール強度が２０ｇ／ｃｍ以上であることを特徴とする請求項３記載のオーバーコート層。
【発明の詳細な説明】
【０００１】
【発明の属する技術分野】
本発明は、光硬化性樹脂組成物に関する。さらに詳しくは、特に光ファイバユニット中の銅被覆された鋼線で形成されているテンションメンバのオーバーコート材として有用である光硬化性樹脂組成物およびその硬化物からなるオーバーコート層に関する。
【０００２】
【従来の技術】
海底ケーブルなどに用いられる光ファイバユニットは、一般に図１に示すような構造をしている。即ち、その中心部には、製造時などにかかる張力により光ファイバが断線することを防ぐ目的としてオーバーコート層２を有するテンションメンバと呼ばれる銅被覆された鋼線１があり、この外周に光硬化性樹脂で被覆された光ファイバ３が一定の間隔で数本撚り合わされ、さらに低ヤング率の光硬化性樹脂の内層被覆４と高ヤング率の外層被覆５が設けられた構造となっている。
このオーバーコート材としては、内層被覆に用いられる低ヤング率（〜１０ｋｇ／ｍｍ2）の光硬化性樹脂或いは外層被覆として用いられる高ヤング率（５０ｋｇ／ｍｍ2〜）の光硬化性樹脂がいずれも使用されていた。しかしながら、これらの樹脂を用いた場合、テンションメンバに対する密着力に劣り、ユニット化した後剥離が起こり、伝送ロスが増加しやすいという問題があった。
【０００３】
【発明が解決しようとする課題】
そこで、本発明が解決しようとする課題は、光ファイバユニットのテンションメンバとして用いられる銅被覆された鋼線に対し、高い密着力を有する光硬化性樹脂組成物を提供することにある。
【０００４】
【課題を解決するための手段】
本発明者らは、鋭意検討した結果、以下に示す特定の光硬化性樹脂組成物により前記課題を解決できることを見いだし本発明に到達した。
【０００５】
すなわち、本発明は、
（Ａ）ポリオール化合物、ポリイソシアネート化合物および水酸基含有（メタ）アクリレート化合物を反応させて得られるウレタン（メタ）アクリレート、
（Ｂ）一分子中に少なくとも一個のメルカプト基と少なくとも一個の−ＳｉＲａＲｂＲｃ（ここで、Ｒａ、ＲｂおよびＲｃは独立にアルキル基、アルコキシ基、アリール基、アリールオキシ基、ハロゲン原子または水素原子を表す）で表される基をもつ化合物、
（Ｃ）光重合開始剤
（Ｄ）一分子中にアミノ基を少なくとも一個有するエチレン性不飽和モノマー、並びに、
（Ｅ）前記（Ａ）成分および（Ｄ）成分以外の、一分子中に（メタ）アクリロイル基を少なくとも一個有する（メタ）アクリレート化合物、よりなる群から選ばれる少なくとも１種の化合物
を含有することを特徴とする、銅被覆された鋼線で形成されているテンションメンバのオーバーコート材用光硬化性樹脂組成物である。
また、本発明によれば、本発明の上記光硬化性樹脂組成物の硬化物からなるオーバーコート層が同様に提供される。
【０００６】
以下、本発明の光硬化性樹脂組成物について詳述する。なお、本明細書においては、数平均分子量はゲルパーミエーションクロマトグラフィで測定されるポリスチレン換算の数平均分子量を意味する。
【０００７】
（Ａ）成分として用いられるウレタン（メタ）アクリレート（以下、「ウレタン（メタ）アクリレート（Ａ）」という）は、前記のとおり、（ａ）ポリオール化合物、（ｂ）ポリイソシアネート化合物および（ｃ）水酸基含有（メタ）アクリレート化合物を反応させて得られる。
【０００８】
（ａ）ポリオール化合物；
ポリオール化合物としては、例えばポリエーテルポリオール、ポリエステルポリオール、ポリカーボネートポリオール、ポリカプロラクトンポリオール、分子中に２個以上の水酸基を有する脂肪族炭化水素、分子中に２個以上の水酸基を有する脂環式炭化水素、分子中に２個以上の水酸基を有する不飽和炭化水素等が用いられる。これらのポリオール化合物は１種単独で用いることも、２種類以上を併用することもできる。これらのポリオールにおける構造単位の結合様式は特に限定されず、ランダム結合、ブロック結合、グラフト結合のいずれであってもよい。
上記ポリエーテルポリオールとしては、例えば脂肪族ポリエーテルポリオール、脂環式ポリエーテルポリオール、芳香族ポリエーテルポリオール等を挙げることができる。
【０００９】
ここで、脂肪族ポリエーテルポリオールとしては、例えばポリエチレングリコール、ポリプロピレングリコール、ポリテトラメチレングリコール、ポリヘキサメチレングリコール、ポリヘプタメチレングリコール、ポリデカメチレングリコール、或いは２種類以上のイオン重合性環状化合物を開環共重合させて得られるポリエーテルポリオール等が挙げられる。
【００１０】
上記イオン重合性環状化合物としては、例えばエチレンオキシド、プロピレンオキシド、ブテン−１−オキシド、イソブテンオキシド、３,３−ビスクロロメチルオキセタン、テトラヒドロフラン、２−メチルテトラヒドロフラン、３−メチルテトラヒドロフラン、ジオキサン、トリオキサン、テトラオキサン、シクロヘキセンオキシド、スチレンオキシド、エピクロルヒドリン、グリシジルエーテル、アリルグリシジルエーテル、アリルグリシジルカーボネート、ブタジエンモノオキシド、イソプレンモノオキシド、ビニルオキセタン、ビニルテトラヒドロフラン、ビニルシクロヘキセンオキシド、フェニルグリシジルエーテル、ブチルグリシジルエーテル、安息香酸グリシジルエステル等の環状エーテル類が挙げられる。上記２種類以上のイオン重合性環状化合物の具体的な組み合わせとしては、例えばテトラヒドロフランとエチレンオキシド、テトラヒドロフランとプロピレンオキシド、テトラヒドロフランと２−メチルテトラヒドロフラン、テトラヒドロフランと３−メチルテトラヒドロフラン、エチレンオキシドとプロピレンオキシド、エチレンオキシドとブテン−１−オキシドの如き二元共重合体、テトラヒドロフランとブテン−１−オキシドとエチレンオキシドの如き三元共重合体等を挙げることができる。
【００１１】
また、上記イオン重合性環状化合物とエチレンイミン等の環状イミン類、β−プロピオラクトン、グリコール酸ラクチド等の環状ラクトン酸類、或いはジメチルシクロポリシロキサン類とを開環共重合させたポリエーテルポリオールを使用することもできる。これらのイオン重合性環状化合物の開環共重合体はランダムに結合していてもよいし、ブロック状に結合していてもよい。
【００１２】
脂環式ポリエーテルポリオールとしては、例えば水添ビスフェノールＡのアルキレンオキシド付加ジオール、水添ビスフェノールＦのアルキレンオキシド付加ジオール、１,４−シクロヘキサンジオールのアルキレンオキシド付加ジオール等が挙げられる。
【００１３】
芳香族ポリエーテルポリオールとしては、例えばビスフェノールＡのアルキレンオキシド付加ジオール、ビスフェノールＦのアルキレンオキシド付加ジオール、ハイドロキノンのアルキレンオキシド付加ジオール等が挙げられる。
【００１４】
上記ポリエーテルポリオールのうち市販品としては、例えば脂肪族ポリエーテルポリオールとしては、ＰＴＭＧ６５０、ＰＴＭＧ１０００、ＰＴＭＧ２０００（以上、三菱化学（株）製）、ＥＸＣＥＮＯＬ１０２０、ＥＸＣＥＮＯＬ２０２０、ＥＸＣＥＮＯＬ３０２０、（以上、旭硝子（株）製）、ユニセーフ  ＤＣ１１００、ユニセーフＤＣ１８００、ユニセーフＤＣＢ１１００、ユニセーフＤＣＢ１８００（以上、日本油脂（株））、ＰＰＴＧ１０００、ＰＰＴＧ２０００、ＰＰＴＧ４０００、ＰＴＧ４００、ＰＴＧ６５０、ＰＴＧ２０００、ＰＴＧ３０００、ＰＴＧＬ１０００、ＰＴＧＬ２０００（以上、保土谷化学工業（株）製）、Ｚ−３００１−４、Ｚ−３００１−５、ＰＢＧ２０００、ＰＢＧ２０００Ｂ（以上、第一工業製薬（株）製）が挙げられる。芳香族ポリエーテルポリオールとしてはユニオールＤＡ−４００、ＤＡ−７００、ＤＢ−４００（以上、日本油脂（株）製）等を挙げることができる。
【００１５】
また、ポリエステルポリオールは、多価アルコールと多塩基酸とを反応させて得られる。ここで、多価アルコールとしては、例えばエチレングリコール、ポリエチレングリコール、プロピレングリコール、ポリプロピレングリコール、テトラメチレングリコール、ポリテトラメチレングリコール、１,４−ブタンジオール、１,５−ペンタンジオール、１,６−ヘキサンジオール、１,７−ヘプタンジオール、１,８−オクタンジオール、ネオペンチルグリコール、１,４−シクロヘキサンジオール、１,４−シクロヘキサンジメタノール、３−メチル−１,５−ペンタンジオール、１,９−ノナンジオール、２−メチル−１,８−オクタンジオール等が挙げられる。また、多塩基酸としては、例えばフタル酸、イソフタル酸、テレフタル酸、マレイン酸、フマル酸、アジピン酸、セバシン酸等を挙げることができる。
【００１６】
上記ポリエステルポリオールのうち市販品としては、クラポールＰ−１０１０、Ｐ−２０１０、Ｆ−１０１０、Ｆ−２０１０、ＰＭＩＰＡ−２０００、ＰＫＡ−Ａ、ＰＫＡ−Ａ２、ＰＮＡ−２０００（以上、（株）クラレ製）等を挙げることができる。
【００１７】
また、ポリカーボネートポリオールとしては、例えばポリテトラヒドロフランのポリカーボネート、ポリ（ヘキサンジオールカーボネート）、ポリ（ノナンジオールカーボネート）、ポリ（３−メチル−１,５−ペンタメチレンカーボネート）等が挙げられる。
【００１８】
上記ポリカーボネートポリオールのうち市販品としては、ＤＮ−９８０、ＤＮ−９８１、ＤＮ−９８２、ＤＮ−９８３（以上、日本ポリウレタン工業（株）製）、ＰＣ−８０００（ＰＰＧ社製）、ＰＮＯＣ−１０００、ＰＮＯＣ−２０００、ＰＭＣ−１００、ＰＭＣ−２０００（以上、（株）クラレ製）、プラクセル  ＣＤ２０５、ＣＤ２１０、ＣＤ２２０、ＣＤ２０５ＰＬ、ＣＤ２１０ＰＬ、ＣＤ２２０ＰＬ、ＣＤ２０５ＨＬ、ＣＤ２１０ＨＬ、ＣＤ２２０ＨＬ、ＣＤ２１０Ｔ、ＣＤ２２０Ｔ（以上、ダイセル化学工業（株）製）等が挙げられる。
【００１９】
さらにポリカプロラクトンポリオールとしては、例えば、εーカプロラクトンとジオールとを反応させて得られるポリカプロラクトンジオール等が挙げられる。上記ジオールとしては、例えばエチレングリコール、ポリエチレングリコール、プロピレングリコール、ポリプロピレングリコール、テトラメチレングリコール、ポリテトラメチレングリコール、１,２−ポリブチレングリコール、１,６−ヘキサンジオール、ネオペンチルグリコール、１,４−シクロヘキサンジメタノール、１,４−ブタンジオール等が挙げられる。
【００２０】
上記ポリカプロラクトンポリオールのうち市販品としては、例えばプラクセル２０５、２１０、２１２、２２０、２１０Ｎ、２２０ＡＬ（以上、ダイセル化学工業（株）製）等が挙げられる。
【００２１】
分子中に２個以上の水酸基を有する脂肪族炭化水素としては、例えばエチレングリコール、プロピレングリコール、テトラメチレングリコール、１,４−ブタンジオール、１,５−ペンタンジオール、１,６−ヘキサンジオール、１,７−ヘプタンジオール、１,８−オクタンジオール、１,９−ノナンジオール、ネオペンチルグリコール、２,２−ジエチル−１,３−プロパンジオール、３−メチル−１,５−ペンタンジオール、２−メチル−１,８−オクタンジオール、ヒドロキシ末端水添ポリブタジエン、グリセリン、トリメチロールプロパン、ペンタエリスリトール、ソルビトール等が挙げられる。
【００２２】
分子中に２個以上の水酸基を有する脂環式炭化水素としては、例えば１,４−シクロヘキサンジオール、１,４−シクロヘキサンジメタノール、１,２−ビス（ヒドロキシエチル）シクロヘキサン、ジシクロペンタジエンのジメチロール化合物、トリシクロデカンジメタノール等が挙げられる。
【００２３】
分子中に２個以上の水酸基を有する不飽和炭化水素としては、例えばヒドロキシ末端停止ポリブタジエン、ヒドロキシ末端停止ポリイソプレン等が挙げられる。
【００２４】
さらにまた、上記以外のポリオールとしては、例えばβ−メチル−δ−バレロラクトンジオール、ひまし油変性ジオール、ポリジメチルシロキサンの末端ジオール化合物、ポリジメチルシロキサンの末端カルビトール変性ジオール等が挙げられる。これらの（ａ）ポリオール化合物の数平均分子量は５０〜１５,０００、特に１００〜８,０００が好ましい。
【００２５】
（ｂ）ポリイソシアネート化合物；
ウレタン（メタ）アクリレート（Ａ）の合成に使用される（ｂ）ポリイソシアネートとしては、例えば２,４−トリレンジイソシアネート、２,６−トリレンジイソシアネート、１,３−キシリレンジイソシアネート、１,４−キシリレンジイソシアネート、１,５−ナフタレンジイソシアネート、ｍ−フェニレンジイソシアネート、 ｐ−フェニレンジイソシアネート、３,３’−ジメチル−４,４’−ジフェニルメタンジイソシアネート、４,４’−ジフェニルメタンジイソシアネート、３,３’−ジメチルフェニレンジイソシアネート、４,４’−ビフェニレンジイソシアネート、１,６−ヘキサンジイソシアネート、イソホロンジイソシアネート、２,２,４−トリメチルヘキサメチレンジイソシアネート、ビス（２−イソシアネートエチル）フマレート、６−イソプロピル−１,３−フェニルジイソシアネート、４−ジフェニルプロパンジイソシアネート、リジンジイソシアネート、水添ジフェニルメタンジイソシアネート、水添キシリレンジイソシアネート、テトラメチルキシリレンジイソシアネート等が挙げられる。これらのうち、２,４−トリレンジイソシアネート、２,６−トリレンジイソシアネート、水添キシリレンジイソシアネート、イソホロンジイソシアネート、水添ジフェニルメタンジイソシアネート等が好ましい。
これら（ｂ）のポリイソシアネート化合物は一種単独でまたは２種類以上を組み合わせて用いることができる。
【００２６】
（ｃ）水酸基含有（メタ）アクリレート化合物；
ウレタン（メタ）アクリレート（Ａ）の合成に使用される第三の反応成分である水酸基含有（メタ）アクリレート化合物（ｃ）としては、例えば２−ヒドロキシエチル（メタ）アクリレート、２−ヒドロキシプロピル（メタ）アクリレート、４−ヒドロキシブチル（メタ）アクリレート、２−ヒドロキシ−３−フェニルオキシプロピル（メタ）アクリレート、１,４−ブタンジオールモノ（メタ）アクリレート、２−ヒドロキシアルキル（メタ）アクリロイルホスフェート、４−ヒドロキシシクロヘキシル（メタ）アクリレート、１,６−ヘキサンジオールモノ（メタ）アクリレート、ネオペンチルグリコールモノ（メタ）アクリレート、トリメチロールプロパンジ（メタ）アクリレート、トリメチロールエタンジ（メタ）アクリレート、ペンタエリスリトールトリ（メタ）アクリレート、ジペンタエリスリトールペンタ（メタ）アクリレート、および下記構造式（１）または（２）で表される（メタ）アクリレート等が挙げられる。
【００２７】
H2C=C(R1)COOCH2CH2(OCOCH2CH2CH2CH2CH2)nOH ・・・ (1)
H2C=C(R1)COOCH2CH(OH)CH2OC6H5 ・・・ (2)
【００２８】
〔式中、Ｒ1は水素原子またはメチル基を示し、ｎは１〜１５、好ましくは１〜４の整数を示す〕
また、アルキルグリシジルエーテル、アリルグリシジルエーテル、グリシジル（メタ）アクリレート等のグリシジル基含有化合物と（メタ）アクリル酸との付加反応により得られる化合物も同様に使用することができる。これらのうち、２−ヒドロキシエチル（メタ）アクリレート、２−ヒドロキシプロピル（メタ）アクリレート、４−ヒドロキシブチル（メタ）アクリレート等が好ましい。また、これらの水酸基含有（メタ）アクリレートは１種または２種以上を併用してもよい。
【００２９】
ウレタン（メタ）アクリレート（Ａ）の合成方法は特に制限されないが、例えば次の（ｉ）〜（ｉｉｉ）の方法に従って行われる。
（ｉ）（ｂ）ポリイソシアネート化合物および（ｃ）水酸基含有（メタ）アクリレート化合物を反応させ、次いで得られた生成物に（ａ）ポリオール化合物を反応させる方法。
（ｉｉ）（ａ）ポリオール化合物、（ｂ）ポリイソシアネート化合物、（ｃ）水酸基含有（メタ）アクリレート化合物を一括に仕込んで反応させる方法。
（ｉｉｉ）（ａ）ポリオール化合物および（ｂ）ポリイソシアネート化合物を反応させ、次いで得られた生成物に（ｃ）水酸基含有（メタ）アクリレート化合物を反応させる方法。
【００３０】
本発明で用いられるウレタン（メタ）アクリレート（Ａ）の合成方法においては通常、ナフテン酸銅、ナフテン酸コバルト、ナフテン酸亜鉛、ラウリル酸ジ−ｎ−ブチルスズ、トリエチルアミン、１,４−ジアザビシクロ〔２.２.２〕オクタン、１,４−ジアザ−２−メチルビシクロ〔２.２.２〕オクタン等のウレタン化触媒を、（ａ）ポリオール、（ｂ）ポリイソシアネートおよび（ｃ）水酸基含有（メタ）アクリレートの合計重量１００重量部当り０.０１〜１重量部用いて反応を行うのが好ましい。この反応における反応温度は、通常０〜９０℃、特に１０〜８０℃で行うのが好ましい。
【００３１】
本発明で用いられるウレタン（メタ）アクリレートの数平均分子量は、１００〜２０,０００、特に５００〜１５,０００であることが好ましい。ウレタン（メタ）アクリレートの数平均分子量が１００未満であると、得られる硬化物のヤング率が増加する傾向にあり、逆に数平均分子量が２０,０００を越えると組成物の粘度が高く取り扱いにくくなり易い。
【００３２】
本発明において用いられる（Ｂ）成分としては、一分子中に少なくとも一個のメルカプト基と少なくとも一個の、式：−ＳｉＲaＲbＲc（ここで、Ｒa、ＲbおよびＲcは独立にアルキル基、アルコキシ基、アリール基、アリールオキシ基、ハロゲン原子または水素原子を表す）で表される基を有する化合物（以下、「オルガノシリル基含有メルカプタン（Ｂ）」という）が使用される。
【００３３】
上記において、Ｒa、ＲbおよびＲcで表されるアルキル基としては、例えばメチル基、エチル基、プロピル基、ブチル基、ペンチル基およびヘキシル基
が挙げられる。アルコキシ基としては、例えばメトキシ基、エトキシ基、プロポキシ基およびブトキシ基が挙げられる。アリール基としては、例えばフェニル基、アリールオキシ基としては、例えばフェニルオキシ基が挙げられる。ハロゲン原子としては例えばフッ素、塩素、臭素の原子が挙げられる。
【００３４】
該オルガノシリル基含有メルカプタン（Ｂ）としては、例えば、γ−メルカプトプロピルメチルモノメトキシシラン、γ−メルカプトプロピルメチルジメトキシシラン、γ−メルカプトプロピルトリメトキシシラン、γ−メルカプトプロピルモノエトキシシラン、γ−メルカプトプロピルジエトキシシラン、γ−メルカプトプロピルトリエトキシシラン、β−メルカプトエチルモノエトキシシラン、β−メルカプトエチルトリエトキシシラン、β−メルカプトエチルトリエトキシシラン等が挙げられる。  これらの化合物のうち、特にγ−メルカプトプロピルトリメトキシシラン、γ−メルカプトプロピルメチルジメトキシシラン、β−メルカプトエチルトリエトキシシランが好ましい。これらは一種単独でも二種以上の組み合わせでも使用することができる。
該オルガノシリル基含有メルカプタン（Ｂ）は、例えば、ＳＨ６０６２、ＡＹ４３−０６２（以上、東レ・ダウコーニング・シリコーン（株）製）等が挙げられる。
【００３５】
本発明で（Ｃ）成分として用いられる光重合開始剤としては、公知の光硬化性樹脂組成物に使用されるものであれば特に制限無く使用することが可能であり、例えば、１−ヒドロキシシクロヘキシルフェニルケトン、３−メチルアセトフェノン、２,２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、ベンゾフェノン、４−クロロベンゾフェノン、４,４’−ジメトキシベンゾフェノン、４,４’−ジアミノベンゾフェノン、ベンゾインエチルエーテル、ベンゾインプロピルエーテル、ミヒラーズケトン、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、１−（４−ドデシルフェニル）−２−ヒドロキシ−２−メチルプロパン−１−オン、４−（２−ヒドロキシエトキシ）フェニル−（２−ヒドロキシ−２−プロピル）ケトン、２−メチル−１−［４−（メチルチオ）フェニル］−２−モルホリノ−プロパン−１−オン、２,４,６−トリメチルベンゾイルフェニルホスフィネート、２,４,６−トリメチルベンゾイルジフェニルホスフィンオキシド、２−ベンジル−２−ジメチルアミノ−１−（４−モルホリノフェニル）−ブタン−１−オン、ビス（２,６−ジメトキシベンゾイル）−２,４,４−トリメチルペンチルホスフィンオキシド、メチルベンゾイルホルメート、チオキサントン、ジエチルチオキサントン、２−イソプロピルチオキサントン、２−クロロチオキサントン、オリゴ［２−ヒドロキシ−２−メチル−１−［４−（１−メチルビニル）フェニル］プロパノン］等が挙げられる。これらの中で好ましいものは、１−ヒドロキシシクロヘキシルケトン、２−ベンジル−２−ジメチルアミノ−１−（４−モルホリノフェニル）−ブタン−１−オン、２−メチル−１−［４−（メチルチオ）フェニル］−２−モルホリノプロパン−１−オン、ビス（２,６−ジメトキシベンゾイル）−２,４,４−トリメチルペンチルホスフィンオキシド、２,４,６−トリメチルベンゾイルジフェニルホスフィンオキシド、２,４,６−トリメチルベンゾイルフェニルホスフィネートである。
【００３６】
この光重合開始剤の市販品としては、例えばＩＲＧＡＣＵＲＥ１８４、２６１、３６９、５００、６５１、９０７、８１９、１７００、１８００、１８５０、ＣＧＩ−４０３、Ｄａｒｏｃｕｒ  ９５３、１１１６、１１７３、１６６４、２２７３、２９５９、ＺＬ１  ３３３１（以上、チバ・スペシャルティ・ケミカルズ（株）製）、Ｌｕｃｉｒｉｎ  ＴＰＯ、ＬＲ８８９３（以上、ＢＡＳＦ社製）、ユベクリルＰ３６（ＵＣＢ社製）、ＶＩＣＵＲＥ５５（アクゾ社製）、ＥＳＡＣＵＲＥ  ＫＩＰ１００Ｆ、ＫＩＰ１５０（ＬＡＭＢＥＲＴＩ社製）、ＫＡＹＡＣＵＲＥ  ＩＴＸ、ＱＴＸ、ＤＥＴＸ、ＢＭＳ（以上、日本化薬（株）製）等が挙げられる。これらの放射線重合開始剤のうち、ＩＲＧＡＣＵＲＥ１８４、３６９、６５１、９０７、１７００、１８００、１８５０、Ｌｕｃｉｒｉｎ  ＴＰＯ、ＬＲ８８９３が好ましい。
これらは、単独で用いてもまたは二種以上組み合わせて用いてもよい。
【００３７】
本発明に用いられる（Ｄ）成分としては、一分子中にアミノ基を少なくとも一個有するエチレン性不飽和モノマー（以下、「アミノ基含有化合物（Ｄ）」という）としては、例えばＮ−ビニルピロリドン、Ｎ−ビニルカプロラクタム、（メタ）アクリロイルモルホリン、（メタ）アクリルアミド、Ｎ,Ｎ−ジメチル（メタ）アクリルアミド、Ｎ,Ｎ−ジメチルアミノプロピル（メタ）アクリルアミド、オクチル（メタ）アクリルアミド、Ｎ,Ｎ−ジエチルアミノエチル（メタ）アクリレート、Ｎ,Ｎ−ジメチルアミノエチル（メタ）アクリレート、７−アミノ−３,７−ジメチルオクチル（メタ）アクリレート等が挙げられる。
これらのアミノ基含有化合物（Ｄ）は、２種類以上を併用することもできる。（Ｄ）成分の使用により密着力を向上させることができ且つ密着性の経時安定性が得られる。
【００３８】
本発明に用いられる（Ｅ）成分としては、（Ａ）成分および（Ｄ）成分以外の、一分子中に（メタ）アクリロイル基を少なくとも一個有する（メタ）アクリレート化合物（以下、「（メタ）アクリレート化合物（Ｅ）」という）であり、（メタ）アクリロイル基を一つだけ有する単官能化合物と二つ以上有する多官能化合物の何れの化合物が挙げられる。
【００３９】
上記単官能化合物としては、例えば２−ヒドロキシエチル（メタ）アクリレート、２−ヒドロキシプロピル（メタ）アクリレート、４−ヒドロキシブチル（メタ）アクリレート、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、ｔ−ブチル（メタ）アクリレート、ペンチル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、オクタデシル（メタ）アクリレート、ステアリル（メタ）アクリレート、テトラヒドロフルフリル（メタ）アクリレート、ブトキシエチル（メタ）アクリレート、エトキシジエチレングリコール（メタ）アクリレート、ベンジル（メタ）アクリレート、シクロヘキシル（メタ）アクリレート、フェノキシエチル（メタ）アクリレート、ポリエチレングリコールモノ（メタ）アクリレート、ポリプロピレングリコールモノ（メタ）アクリレート、メトキシエチレングリコールモノ（メタ）アクリレート、エトキシエチル（メタ）アクリレート、エトキシエトキシエチル（メタ）アクリレート、メトキシポリエチレングリコール（メタ）アクリレート、メトキシポリプロピレングリコール（メタ）アクリレート、ジシクロペンタジエニル（メタ）アクリレート、ジシクロペンタニル（メタ）アクリレート、ジシクロペンテニル（メタ）アクリレート、トリシクロデカニル（メタ）アクリレート、ボルニル（メタ）アクリレート、イソボルニル（メタ）アクリレート、アダマンチル（メタ）アクリレート、２−（メタ）アクリロイルオキシエチルフタル酸、２−（メタ）アクリロイルオキシエチルヘキサヒドロフタル酸、２−（メタ）アクリロイルオキシプロピルフタル酸、２−（メタ）アクリロイルオキシプロピルテトラヒドロフタル酸、２−（メタ）アクリロイルオキシプロピルヘキサヒドロフタル酸、２−（メタ）アクリロイルオキシエチルコハク酸、トリフルオロエチル（メタ）アクリレート、テトラフルオロプロピル（メタ）アクリレート、ヘキサフルオロプロピル（メタ）アクリレート、オクタフルオロペンチル（メタ）アクリレート、ヘプタデカフルオロデシル（メタ）アクリレート、下記式（３）〜（５）で表される化合物を挙げることができる。
【００４０】
CH2=C(R2)-COO(R3O)m-R4 ・・・ (3)
（式中、Ｒ2は水素原子またはメチル基を示し、Ｒ3は炭素数２〜６、好ましくは２〜４のアルキレン基を示し、Ｒ4は水素原子または炭素数１〜１２あるいは芳香環を有する有機基を示し、ｍは０〜１２、好ましくは１〜８の数を示す）
【００４１】
【化１】
0004212076.tif 000002
（式中、Ｒ2は前記と同じ意味を有し、Ｒ5は炭素数２〜８、好ましくは２〜５のアルキレン基を示し、ｐは１〜８、好ましくは１〜４の数を示す）
【００４２】
【化２】
0004212076.tif 000003
（式中、Ｒ2、Ｒ5およびｐは前記と同じ意味を有し、Ｒ6は水素原子またはメチル基を示す）
で表されるアクリレートモノマー等が挙げられる。
【００４３】
これらの市販品としては、例えばアロニックス  Ｍ−１０１、Ｍ−１０２、Ｍ−１１０、Ｍ−１１１、Ｍ−１１３、Ｍ−１１４、Ｍ−１１７、Ｍ−１２０、Ｍ−１５２、Ｍ−１５４、Ｍ−５３００、Ｍ−５４００、Ｍ−５５００、Ｍ−５６００（以上、東亞合成（株）製）、ＫＡＹＡＲＡＤ  ＴＣ−１１０Ｓ、Ｒ−１２８Ｈ、Ｒ６２９、Ｒ６４４（以上、日本化薬（株）製）、ＩＰＡＡ、ＡＩＢ、ＳＢＡＡ、ＴＢＡ、ＩＡＡＡ、ＨＥＸＡ、ＣＨＡ、ＮＯＡＡ、ＩＯＡＡ、ＩＮＡＡ、ＬＡ、ＴＤＡ、ＭＳＡＡ、ＣＡＡ、ＨＤＡＡ、ＬＴＡ、ＳＴＡ、ＩＳＡＡ−１、ＯＤＡＡ、ＮＤＡＡ、ＩＢＸＡ、ＡＤＡＡ、ＴＣＤＡ、２−ＭＴＡ、ＤＭＡ、ビスコート  ＃１５０、＃１５０Ｄ、＃１５５、＃１５８、＃１６０、＃１９０、＃１９０Ｄ、＃１９２、＃１９３、＃２２０、＃３２０、＃２３１１ＨＰ、＃２０００、＃２１００、＃２１５０、＃２１８０、ＭＴＧ（以上、大阪有機化学工業（株）製）、ＮＫエステル  Ｍ−２０Ｇ、Ｍ−４０Ｇ、Ｍ−９０Ｇ、Ｍ−２３０Ｇ、ＣＢ−１、ＳＡ、Ｓ、ＡＭＰ−１０Ｇ、ＡＭＰ−２０Ｇ、ＡＭＰ−６０Ｇ、ＡＭＰ−９０Ｇ、Ａ−ＳＡ、ＬＡ（以上、新中村化学工業（株）製）、ライトアクリレート  ＩＡ−Ａ、Ｌ−Ａ、Ｓ−Ａ、ＢＯ−Ａ、ＥＣ−Ａ、ＭＴＧ−Ａ、ＤＰＭ−Ａ、ＰＯ−Ａ、Ｐ−２００Ａ、ＴＨＦ−Ａ、ＩＢ−ＸＡ、ＨＯＡ−ＭＳ、ＨＯＡ−ＭＰＬ、ＨＯＡ−ＭＰＥ、ＨＯＡ−ＨＨ、ＩＯ−Ａ、ＢＺ−Ａ、ＮＰ−ＥＡ、ＮＰ−１０ＥＡ、ＨＯＢ−Ａ、ＦＡ−１０８、エポキシエステルＭ−６００Ａ（以上、共栄社化学（株）製）、ＦＡ−５１１、ＦＡ−５１２Ａ、ＦＡ−５１３Ａ（以上、日立化成工業（株）製）等が挙げられる。
【００４４】
また、上記多官能化合物としては、例えばエチレングリコールジ（メタ）アクリレート、プロピレングリコールジ（メタ）アクリレート、１,４−ブタンジオールジ（メタ）アクリレート、１,６−ヘキサンジオールジ（メタ）アクリレート、１,９−ノナンジオールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、ポリプロピレングリコールジ（メタ）アクリレート、ネオペンチルグリコールジ（メタ）アクリレート、ヒドロキシピバリン酸ネオペンチルグリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールペンタ（メタ）アクリレート、ジペンタエリスリトールヘキサ（メタ）アクリレート、トリメチロールプロパントリオキシエチル（メタ）アクリレート、トリメチロールプロパンポリオキシエチル（メタ）アクリレート、トリメチロールプロパントリオキシプロピル（メタ）アクリレート、トリメチロールプロパンポリオキシエチル（メタ）アクリレート、トリス（２−ヒドロキシエチル）イソシアヌレートジ（メタ）アクリレート、トリス（２−ヒドロキシエチル）イソシアヌレートトリ（メタ）アクリレート、エチレンオキシド付加ビスフェノールＡジ（メタ）アクリレート、エチレンオキシド付加ビスフェノールＦジ（メタ）アクリレート、プロピレンオキシド付加ビスフェノールＡジ（メタ）アクリレート、プロピレンオキシド付加ビスフェノールＦジ（メタ）アクリレート、トリシクロデカンジメタノールジ（メタ）アクリレート、ビスフェノールＡジエポキシジ（メタ）アクリレート、ビスフェノールＦジエポキシジ（メタ）アクリレート等が挙げられる。
【００４５】
これらの市販品としては、ＳＡ−１００２、ＳＡ−２００６、ＳＡ−２００７、ＳＡ−４１００、 ＳＡ−５００１、ＳＡ−６０００、ＳＡ−７６００、ＳＡ−８０００、ＳＡ−９０００（以上、三菱化学（株）製）、ビスコート  ＃１９５、＃１９５Ｄ、＃２１４ＨＰ、＃２１５、＃２１５Ｄ、＃２３０、＃２３０Ｄ、＃２６０、＃２９５、＃２９５Ｄ、＃３００、＃３１０ＨＰ、＃３１０ＨＧ、＃３１２、＃３３５ＨＰ、＃３３５Ｄ、＃３６０、ＧＰＴ、＃４００、Ｖ＃５４０、＃７００、ＧＰＴ（以上、大阪有機化学工業（株）製）、ＫＡＹＡＲＡＤ  ＭＡＮＤＡ、Ｒ−５２６、ＮＰＧＤＡ、ＰＥＧ４００ＤＡ、Ｒ−１６７、ＨＸ−２２０、ＨＸ−６２０、Ｒ−５５１、Ｒ−７１２、Ｒ−６０４、Ｒ−６８４、ＧＰＯ−３０３、ＴＭＰＴＡ、ＴＨＥ−３３０、ＴＰＡ−３２０、ＴＰＡ−３３０、ＰＥＴ−３０、ＲＰ−１０４０、Ｔ−１４２０、ＤＰＨＡ、Ｄ−３１０、Ｄ−３３０、ＤＰＣＡ−２０、ＤＰＣＡ−３０、ＤＰＣＡ−６０、ＤＰＣＡ−１２０（以上、日本化薬（株）製）、アロニックス  Ｍ−２１０、Ｍ−２０８、Ｍ−２１５、Ｍ−２２０、Ｍ−２２５、Ｍ−２３３、Ｍ−２４０、Ｍ−２４５、Ｍ−２６０、Ｍ−２７０、Ｍ−３０５、Ｍ−３０９、Ｍ−３１０、Ｍ−３１５、Ｍ−３２０、Ｍ−３５０、Ｍ−３６０、Ｍ−４００、Ｍ−４０８、Ｍ−４５０（以上、東亞合成（株）製）、ＳＲ−２１２、ＳＲ−２１３、ＳＲ−３５５（以上、サートマー社製）、ＳＰ−１５０６、ＳＰ−１５０７、ＳＰ−１５０９、ＳＰ−１５１９−１、ＳＰ−１５６３、ＳＰ−２５００、ＶＲ６０、ＶＲ７７、ＶＲ９０（以上、昭和高分子（株）製）等が挙げられる。
【００４６】
前記ウレタン（メタ）アクリレート（Ａ）の本発明の組成物における配合割合は、通常、（Ａ）成分と（Ｄ）成分と（Ｅ）成分の合計重量１００重量部当たり３０〜８０重量部、特に４０〜７０重量部とするのが好ましい。（Ａ）成分の配合割合が３０重量部未満であると、得られる硬化物の靭性が減少し、逆に８０重量部を越えると組成物の粘度が上昇し、取り扱い性が悪くなり易い。
【００４７】
本発明の組成物において、オルガノシリル基含有メルカプタン（Ｂ）の配合量は、通常、（Ａ）成分と（Ｄ）成分と（Ｅ）成分の合計重量１００重量部当たり０.０１重量部以上であり、好ましくは０.０５〜５重量部、特に０.１〜１重量部が好ましい。配合量が少なすぎると被接着基材、特に金属基材との接着性が不十分となり、配合量が多すぎると、硬化物のヤング率が著しく低下し、また組成物の経時での保存安定性に劣る。
【００４８】
本発明の組成物において、（Ｃ）成分の配合量は、（Ａ）成分と（Ｄ）成分と（Ｅ）成分の合計重量１００重量部当たり、通常、０.１〜１０重量部、特に０.５〜７重量部が好ましい。
また、（Ｄ）成分の本発明の組成物における配合割合は、通常、（Ａ）成分と（Ｄ）成分と（Ｅ）成分の合計重量１００重量部当たり２〜２０重量部、特に３〜１５重量部とするのが好ましい。（Ｄ）成分の配合割合が２重量部未満であると、得られる硬化物の銅に対する密着力が低下し、逆に２０重量部を越えると硬化物の吸水率が高くなる。
さらに、（メタ）アクリレート化合物（Ｅ）の配合量は、（Ａ）成分と（Ｄ）成分と（Ｅ）成分の合計重量１００重量部当たり、通常、１０〜６８重量部、特に１５〜５０重量部が好ましい。
本発明の組成物は、発明の効果を損なわない範囲で下記の如き任意成分をさらに含有することができる。
【００４９】
例えば、硬化性の他のオリゴマーまたはポリマーとしては、例えばポリエステル（メタ）アクリレート、エポキシ（メタ）アクリレート、ポリアミド（メタ）アクリレート、（メタ）アクリロイルオキシ基を有するシロキサンポリマー、グリシジルメタアクリレートとそのほかの重合性モノマーとの共重合体と（メタ）アクリル酸を反応させて得られる反応性ポリマー等が挙げられる。
【００５０】
また、光ファイバーの伝送損失の原因となる水素ガスの発生を抑えるためにアミンを併用することが可能である。このようなアミンとしては、例えばジアリルアミン、ジイソプロピルアミン、ジエチルアミン、ジエチルヘキシルアミン等が挙げられる。
【００５１】
さらに必要に応じて各種塗料添加剤、例えば酸化防止剤、紫外線吸収剤、光安定剤、老化防止剤、シランカップリング剤、塗面改良剤、帯電防止剤、保存安定剤、熱重合禁止剤等を配合することもできる。
【００５２】
酸化防止剤としては、例えば、フェノール系、ビスフェノール系、高分子型フェノール系、イオウ系およびリン系の酸化防止剤が挙げられ、市販品としては例えばＩｒｇａｎｏｘ １０１０、１０３５、１０７６、１２２２（以上、チバ・スペシャルティ・ケミカルズ（株）製）、スミライザーＧＡ−８０、Ｓ（以上、住友化学工業（株）製）等の商品名が挙げられる。
【００５３】
紫外線吸収剤としてはベンゾトリアゾール系、トリアジン系の紫外線吸収剤が挙げられ、市販品としては、Ｔｉｎｕｖｉｎ  Ｐ、２１３、２３４、３２０、３２６、３２７、３２８、３２９（以上、チバ・スペシャルティ・ケミカルズ（株）製）、Ｓｅｅｓｏｒｂ  １０２、１０３、１１０、２０２、５０１、７０４、７１２（以上、シプロ化成（株）製）、Ｓｕｍｉｓｏｒｂ  １１０、１３０、１４０、２２０、２５０、３００、３２０、３４０、３５０、４００（以上、住友化学工業（株）製）等の商品名が挙げられる。
【００５４】
光安定剤としては、Ｔｉｎｕｖｉｎ  １４４、２９２、６２２ＬＤ（以上、チバ・スペシャルティ・ケミカルズ（株）製）サノールＬＳ４４０、ＬＳ７７０（以上、三共（株）製）、Ｓｕｍｉｓｏｒｂ  ＴＭ−０６１（住友化学工業（株）製）等の商品名が挙げられる。光安定剤は（Ａ）成分、（Ｄ）成分および（Ｅ）成分の合計重量を１００重量部としたとき、５重量部以下配合できる。
【００５５】
老化防止剤としてはフェノール系老化防止剤、アリルアミン系老化防止剤、ケトンアミン系老化防止剤等が挙げられ、それらの市販品としてはＡｎｔｉｇｅｎｅ  Ｗ、Ｐ、３Ｃ、６Ｃ、ＲＤ−Ｇ、ＦＲ、ＡＷ（以上、住友化学工業（株）製）等が挙げられる。
【００５６】
シランカップリング剤としては、Ｎ−（２−アミノエチル）−３−アミノプロピルメチルジメトキシシラン、 Ｎ−（２−アミノエチル）−３−アミノプロピルトリメトキシシラン、γ−アミノプロピルトリエトキシシラン、γ−グリシドキシルプロピルトリメトキシシラン、γ−グリシドキシルプロピルメチルジメトキシシラン、２−（３,４−エポキシシクロヘキシル）エチルトリメトキシシラン、γ−クロロプロピルメチルジメトキシシラン、γ−クロロプロピルトリメトキシシラン、γ−メタクリロイルオキシプロピルトリメトキシシラン等が挙げられる。これらの市販品としては、サイラエースＳ３１０、Ｓ３１１、Ｓ３２０、Ｓ３２１、Ｓ３３０、Ｓ５１０、Ｓ５２０、Ｓ５３０、Ｓ６１０、Ｓ６２０、Ｓ７１０、Ｓ８１０（以上、チッソ（株）製）、ＳＨ６０２０、ＳＺ６０２３、ＳＺ６０３０、ＳＨ６０４０、ＳＨ６０７６、ＳＺ６０８３（以上、東レ・ダウコーニング・シリコーン（株）製）、ＫＢＭ４０３、ＫＢＭ５０３、ＫＢＭ６０２、ＫＢＭ６０３、ＫＢＭ８０３、ＫＢＥ９０３（以上、信越化学工業（株）製）等が挙げられる。
【００５７】
塗面改良剤としては、例えばジメチルシロキサンポリエーテル等のシリコーン添加剤が挙げられ、市販品としてはＤＣ−５７、ＤＣ−１９０（以上、ダウコーニング製）、ＳＨ−２８ＰＡ、ＳＨ−２９ＰＡ、ＳＨ−３０ＰＡ、ＳＨ−１９０（以上、東レ・ダウコーニング・シリコーン（株）製）、ＫＦ３５１、ＫＦ３５２、ＫＦ３５３、ＫＦ３５４（以上、信越化学工業（株）製）、Ｌ−７００、Ｌ−７００２、Ｌ−７５００、ＦＫ−０２４−９０（以上、日本ユニカー（株）製）等が挙げられる。
【００５８】
本発明の組成物の粘度は、２５℃において、通常２００〜２０,０００ｍＰａ・ｓ、特に２,０００〜１５,０００ｍＰａ・ｓが好ましい。
【００５９】
また、本発明の光硬化性樹脂組成物の硬化物の２３℃におけるヤング率は、１０〜１００ｋｇ／ｍｍ2、特には１５〜１００ｋｇ／ｍｍ2であるのが好ましい。また、本発明の光硬化性樹脂組成物の硬化物の銅に対する密着性は、ピール強度で測定して２０ｇ／ｃｍ以上、特には３０〜５００ｇ／ｃｍ、さらには３０〜２００ｇ／ｃｍであることが好ましい。
【００６０】
【実施例】
以下に本発明に関して実施例を挙げて説明するが、本発明はこれら実施例により何ら制限されるものではない。
（Ａ）成分のウレタン（メタ）アクリレートの合成例１
撹拌機、温度計を備えた撹拌容器に、トリレンジイソシアネート  ２０.９重量％、２,６−ジ−ｔ−ブチル−ｐ−クレゾール  ０.０２重量％、フェノチアジン  ０.０１重量％、ジラウリル酸ジ−ｎ−ブチル錫  ０.０８重量％を仕込み撹拌し、乾燥空気雰囲気下、冷水浴で１０℃に冷却した後、内容物が１０〜２５℃に保たれるよう２−ヒドロキシエチルアクリレート２１.２重量％を滴下した。滴下終了後、３０℃で１時間反応させた。次に、数平均分子量２,０００のポリテトラメチレングリコール５７.９重量％を加え、５０〜７０℃で３時間反応を続け、残留イソシアネートが０.１重量％以下になった時を反応終了とした。この手法により得られたウレタンアクリレートを（Ａ１）とした。
【００６１】
（Ａ）成分のウレタン（メタ）アクリレートの合成例２
撹拌機、温度計を備えた撹拌容器に、トリレンジイソシアネート  ２６.５重量％、２,６−ジ−ｔ−ブチル−ｐ−クレゾール  ０.０２重量％、フェノチアジン  ０.０１重量％、ジラウリル酸ジ−ｎ−ブチル錫  ０.０８重量％を仕込み撹拌し、乾燥空気雰囲気下、冷水浴で１０℃に冷却した後、内容物が１０〜２５℃に保たれるよう２−ヒドロキシエチルアクリレート２３.８重量％を滴下した。滴下終了後、３０℃で１時間反応させた。次に、数平均分子量１,０００のポリテトラメチレングリコール４９.７重量％を加え、５０〜７０℃で３時間反応を続け、残留イソシアネートが０.１重量％以下になった時を反応終了とした。この手法により得られたウレタンアクリレートを（Ａ２）とした。
【００６２】
実施例および比較例
＜光硬化性塗膜形成用組成物の調製＞
各実施例および各比較例において、攪拌機を備えた反応容器に、表１に示す組成で各成分を仕込み、攪拌混合して組成物を調製した。表１に示すＡ１〜Ａ２は合成例１〜２で合成したウレタンアクリレートＡ１〜Ａ２を示し、他の成分は以下の通りである。なお、（Ｆ）成分は比較例において（Ｂ）成分の代わりに使用したものである。
【００６３】
（Ｂ）成分
Ｂ１          γ−メルカプトプロピルトリメトキシシラン（商品名： ＳＨ６０６２、東レ・ダウコーニング・シリコーン（株）製）
（Ｃ）成分
Ｃ１          １−ヒドロキシシクロヘキシルフェニルケトン（商品名：Ｉｒｇａｃｕｒｅ１８４、チバ・スペシャルティ・ケミカルズ（株）製）
【００６４】
（Ｄ）成分
Ｄ１          アクリロイルモルホリン（商品名：ＡＣＭＯ、興人（株）製）
Ｄ２          Ｎ−ビニル−２−ピロリドン
（Ｅ）成分
Ｅ１          イソボルニルアクリレート（商品名：ＩＢＸＡ、大阪有機化学工業（株）製）
Ｅ２          ビスフェノールＡ、ＥＯ付加物ジアクリレート（商品名：ビスコート７００、大阪有機化学工業(株)製）
Ｅ３          トリシクロデカンジメタノールジアクリレート（商品名：ＳＡ１００２,三菱油化ファイン（株）製）
【００６５】
（Ｆ）成分
Ｆ１          ｎ−ドデシルメルカプタン（東京化成（株）製）
Ｆ２          ヘキシルトリメトキシシラン（商品名：ＬＳ−３１３０、信越化学工業（株）製）
次に、上記のようにして調製された各実施例および各比較例の組成物について、ヤング率および銅に対する密着性を以下のようにして測定、評価した。
【００６６】
１． ヤング率の測定
２５０ミクロン厚用のアプリケーターバーを用いてガラス板上に光硬化性樹脂組成物を塗布した。これを空気下で１Ｊ／ｃｍ2のエネルギーの紫外線を照射した。この硬化物を室温２３℃、相対湿度５０％雰囲気下で１２時間以上状態調節した後、試験片を作製した。ＪＩＳ  Ｋ７１１３に準拠し、２３℃におけるヤング率を測定した。ただし、引張り速度は１ｍｍ／ｍｉｎであり、２.５％歪みでの引張り応力よりヤング率を算出した。
【００６７】
２.銅に対する密着性（９０度ピール強度）の測定
７０ミクロン厚用のアプリケーターバーを用いてエッチング処理した銅板上に光硬化性樹脂組成物を塗布した。これを窒素下で０.３Ｊ／ｃｍ2のエネルギーの紫外線を照射した。照射後２３℃、相対湿度５０％雰囲気下で１２時間以上状態調節した。状態調節の後、１ｃｍ幅で硬化物と銅との界面まで切れ込みを入れ、銅に対する密着力として、２３℃における９０度ピール強度を測定した。引張り速度は５０ｍｍ／ｍｉｎであり、１ｃｍ幅に対する強度（ｇ／ｃｍ）を算出した。
評価結果を、表１に示す。
【００６８】
【表１】
0004212076.tif 000004
【００６９】
【発明の効果】
以上説明したように、本発明の光硬化性樹脂組成物は、銅に対し高い密着力を示し、光ファイバユニット中に用いられる、銅被覆された鋼線で形成されているテンションメンバのオーバーコート材として有用である。
以上詳述した本発明の組成物の好ましい実施態様を以下に記す。
１.（Ａ）成分と（Ｄ）成分と（Ｅ）成分の合計１００重量部当り、（Ａ）成分が３０〜８０重量部含まれる前記組成物。
２.（Ａ）成分と（Ｄ）成分と（Ｅ）成分の合計１００重量部当り、（Ｄ）成分が２〜２０重量部含まれる前記組成物。
３.（Ａ）成分と（Ｄ）成分と（Ｅ）成分の合計１００重量部当り、（Ｅ）成分が１０〜６８重量部含まれる前記組成物。
４.（Ａ）成分と（Ｄ）成分と（Ｅ）成分の合計１００重量部当り、（Ｂ）成分が０.０５〜５重量部含まれる前記組成物。
５.（Ａ）成分と（Ｄ）成分と（Ｅ）成分の合計１００重量部当り、（Ｃ）成分が０.１〜１０重量部含まれる前記組成物。
６.本発明の光硬化性樹脂組成物を硬化してなる銅被覆。
【図面の簡単な説明】
【図１】本発明に関する光ファイバユニットの一般的な構造を示す図である。
【符号の説明】
１  テンションメンバ
２  オーバーコート層
３  光ファイバ
４  内層被覆
５  外層被覆
【図１】
0004212076.tif 000005